(57)【要約】  本発明は、ａ）メタクリル酸およびアクリル酸と１〜３個の炭素原子を有する直鎖または分岐アルコールとのエステルからなる群から選択される第１のモノエチレン性不飽和モノマーおよび５モル％以下の付加開裂連鎖移動剤を重合した形態で含むマクロモノマー；およびｂ）少なくとも９５質量％のアクリル酸を重合した形態で含む、マクロモノマー上の少なくとも１個の側鎖を含むグラフトコポリマー、および塗料または塗膜の塵拾い上げ抵抗性を改良するためのグラフトコポリマーの使用に関する。【特許請求の範囲】
【請求項１】
ａ）メタクリル酸およびアクリル酸と１〜３個の炭素原子を有する直鎖または分岐アルコールとのエステルからなる群から選択される第１のモノエチレン性不飽和モノマーおよび５モルパーセント以下の付加開裂連鎖移動剤を重合した形態で含むマクロモノマー；および
ｂ）少なくとも９５質量％のアクリル酸を重合した形態で含む、マクロモノマー上の少なくとも１個の側鎖
を含むグラフトコポリマー。
【請求項２】
グラフトコポリマーの数平均分子量が、移動相としてクロロホルムを使用するゲル浸透クロマトグラフィーで測定して５，０００グラム／モル〜３５，０００グラム／モルの範囲である、請求項１に記載のグラフトコポリマー。
【請求項３】
マクロモノマーａ）と側鎖ｂ）とのモル比が７０：３０〜３０：７０の範囲である、請求項１および／または２に記載のグラフトコポリマー。
【請求項４】
グラフトコポリマーが１０℃／分の速度で加熱する示差走査熱量測定で測定して第１のガラス転移温度（Ｔｇ）および第２のＴｇを有し、第１のＴｇが７０℃〜１０５℃の範囲であり、第２のＴｇが９０℃〜１１０℃の範囲である、請求項１〜３のいずれか一つに記載のグラフトコポリマー。
【請求項５】
第１のモノエチレン性不飽和モノマーがメタクリル酸メチルである、請求項１〜４のいずれか一つに記載のグラフトコポリマー。
【請求項６】
メタクリル酸メチルとアクリル酸とのモル比が６０：４０〜４０：６０である、請求項５に記載のグラフトコポリマー。
【請求項７】
付加開裂連鎖移動剤がアルファ−メチルスチレン、フェニル−置換アルファ−メチルスチレン、アルファ−置換アクリル酸メチル、アルファ−置換ベンジルオキシスチレン、塩化アリル、アリルエーテルおよび過酸化アリルの二量体、三量体もしくは四量体からなる群から選択される、請求項１〜６のいずれか一つに記載のグラフトコポリマー。
【請求項８】
請求項１〜７のいずれか一つに記載のグラフトコポリマーを含む水性組成物。
【請求項９】
グラフトコポリマーが０．１〜５質量％の量で存在する、請求項８に記載の水性組成物。
【請求項１０】
グラフトコポリマーが０．２５〜３．５質量％の量で存在する、請求項８に記載の水性組成物。
【請求項１１】
塗料または塗膜の塵拾い上げ抵抗性（ｄｉｒｔ  ｐｉｃｋ−ｕｐ  ｒｅｓｉｓｔａｎｃｅ）を改良するための、請求項１〜７のいずれか一つに記載のグラフトポリマーの使用。
【請求項１２】
ａ）メタクリル酸およびアクリル酸と１〜３個の炭素原子を有する直鎖または分岐アルコールとのエステルからなる群から選択される第１のモノエチレン性不飽和モノマーを、形成されるポリマーが５モルパーセントより多くの付加開裂連鎖移動剤を含有しないような量の付加開裂連鎖移動剤の存在下、５０℃〜１００℃の範囲の温度の水性混合物中で重合させて第１の水性エマルション中のマクロモノマーを形成すること；および
ｂ）第１の水性エマルション中のマクロモノマーを、少なくとも９５質量％のアクリル酸を含む少なくとも１個の側鎖をマクロモノマー上に有するグラフトコポリマーを第２の水性エマルション中に形成する量のアクリル酸と共に重合させること
を含む、グラフトコポリマーを作製する方法。
【発明の詳細な説明】
【技術分野】
【０００１】
本発明は、グラフトコポリマーおよびそのグラフトコポリマーを含有する組成物に関する。本発明はまた、グラフトコポリマーおよびその組成物の塗料または塗装製剤の添加剤としての応用にも関する。
【背景技術】
【０００２】
外装塗膜は大気に曝露されるとごみまたはほこりの粒子を拾い上げる傾向があり、これは時間と共に軽微な変色および塗膜の劣化を引き起こす。また、高温多湿条件下では塗膜の塵拾い上げ抵抗性（ｄｉｒｔ  ｐｉｃｋ−ｕｐ  ｒｅｓｉｓｔａｎｃｅ）がさらに小さくなることも観察されている。塗膜の塵拾い上げ抵抗性は、ガラス転移温度（Ｔｇ）を上げることにより、より硬い上塗りを設けることによって高めることができる。しかし、Ｔｇの上昇は塗膜の柔軟性を低下させる結果となり、亀裂の発生を招く。また、これは、通例高い揮発性有機化合物（ＶＯＣ）含量を有する凝集溶剤（ｃｏａｌｅｓｃｉｎｇ  ｓｏｌｖｅｎｔ）の使用を必要とし得る。これは、環境上の懸念および政府規制により求められている低またはゼロのＶＯＣを有する塗装製剤に対する業界の必要条件と正反対であろう。
【０００３】
カナダ国特許出願公開第２１４４３８１号（特許文献１）は、モノマー成分としてＮ−メチロール（メタ）アクリルアミド、ならびにアクリル酸アルキル、メタクリル酸アルキル、スチレン、酢酸ビニルおよび／またはビニルエステルの１種または複数を含むポリマー組成物の使用を開示している。このポリマーは−２０℃〜４０℃のＴｇを有しており、塵拾い上げ抵抗性（ｄｉｒｔ  ｐｉｃｋｕｐ  ｒｅｓｉｓｔａｎｃｅ）を塗装組成物に付与する。
【０００４】
Ｒｏｈｍ  ａｎｄ  Ｈａａｓに譲渡されている米国特許第６３０３１８６号（特許文献２）および米国特許第６３０３１８８号（特許文献３）は、約−３５℃〜約＋２５℃のガラス転移温度を有する水性の乳化重合したポリマー性バインダーを含有する合体剤（ｃｏａｌｅｓｃｅｎｔ）を含まない水性の塗装組成物を記載している。このバインダーは、好ましくはアセトアセテート官能性を有する少なくとも１種の共重合したエチレン性不飽和の活性メチレンモノマーを含有する。
【０００５】
米国特許出願公開第２０１５０２７５０２５号（特許文献４）は、粘度調整剤（ｖｉｓｃｏｓｉｔｙ  ｃｏｎｔｒｏｌｌｉｎｇ  ａｇｅｎｔ）として使用されるグラフトコポリマーを開示している。このグラフトコポリマーは、Ｃ４〜Ｃ２４アルキル含有不飽和モノマーを含有するモノマー成分を、親水性の基を含有する不飽和モノマーと共に重合させることにより得られた骨格を含む。
【０００６】
米国特許出願公開第２００５０１５９５５５号（特許文献５）は、マクロモノマーとモノマーの共重合により形成されたグラフトコポリマーを開示しており、ここで、マクロモノマーはエステルモノマーと、酸性の基を有し、１００〜３００の酸価を有する付加重合可能なモノマーとのポリマーであり、モノマーは付加重合可能なモノマーである。マクロモノマーはグラフトコポリマーの骨格上にグラフト結合している。
【０００７】
米国特許出願公開第２００２０１５１６４８号（特許文献６）は、骨格および少なくとも１個のグラフトセグメントを含むくし形コポリマーを開示しており、ここで重合した単位としてのグラフトセグメントは前記マクロモノマーの総重量に基づいて５重量パーセント未満の酸含有モノマーを含有する。くし形コポリマーは少なくとも２５％のハード／ソフトバランスアドバンテージ（Ｈａｒｄ／Ｓｏｆｔ  Ｂａｌａｎｃｅ  Ａｄｖａｎｔａｇｅ）値を有する。
【０００８】
米国特許第６５９９９７３号（特許文献７）は、疎水性の骨格上に混合した陰イオン性および非イオン性の側鎖を有する新規なグラフトコポリマーを開示している。
【０００９】
米国特許第６２５８８８７号（特許文献８）は、共重合したイオン性のモノマーを含有する第１のポリマーおよび異なる組成の架橋した第２のポリマーを含む多段エマルションポリマーを含む塵拾い上げ抵抗性の塗膜を開示している。
【００１０】
米国特許第６１０７３９２号（特許文献９）は、グラフトコポリマーを含む自動車の外装を仕上げるための組成物を記載している。このグラフトコポリマーの側鎖はグラフトコポリマーの骨格と比較して疎水性である。
【００１１】
米国特許第５２３１１３１号（特許文献１０）は、コバルト錯体を用いる触媒連鎖移動重合により調製される疎水性の骨格およびこの骨格に結合した親水性の側鎖を有するグラフトコポリマーを記載している。完成した製品中のコバルトの存在は、製品に付与される傾向がある典型的な色のため、ならびにコバルトのような重金属の使用に関連する健康および環境に関する見地から、望ましくない。
【００１２】
Ｋａｎｓａｉ  ｐａｉｎｔ  Ｃｏ．  Ｌｔｄ．に譲渡されている米国特許第４３２９２６６号（特許文献１１）は、アクリルグラフトポリマーを含む水に分散した塗装組成物を記載している。このアクリルグラフトポリマーは親水性の有機溶媒の存在下でアクリルポリマーとモノマー混合物との反応によって生成する。
【先行技術文献】
【特許文献】
【００１３】
【特許文献１】カナダ国特許出願公開第２１４４３８１号
【特許文献２】米国特許第６３０３１８６号
【特許文献３】米国特許第６３０３１８８号
【特許文献４】米国特許出願公開第２０１５０２７５０２５号
【特許文献５】米国特許出願公開第２００５０１５９５５５号
【特許文献６】米国特許出願公開第２００２０１５１６４８号
【特許文献７】米国特許第６５９９９７３号
【特許文献８】米国特許第６２５８８８７号
【特許文献９】米国特許第６１０７３９２号
【特許文献１０】米国特許第５２３１１３１号
【特許文献１１】米国特許第４３２９２６６号
【非特許文献】
【００１４】
【非特許文献１】Jaffe, E. E. 2004. Pigments, Organic. Kirk-Othmer Encyclopedia of Chemical Technology
【発明の概要】
【発明が解決しようとする課題】
【００１５】
高まった塵拾い上げ抵抗性を提供すると同時に適切なエラストマー特性を達成するコーティングに対するニーズが継続して存在する。さらに、かかる解決策が最小またはゼロのＶＯＣを有する製剤に対する業界の必要条件を満たすのが望ましい。
【課題を解決するための手段】
【００１６】
グラフトベースとしての（メタ）アクリル酸エステルのマクロモノマー、およびグラフトセグメントとしての本質的または排他的なアクリル酸ポリマー側鎖から作製されたグラフトコポリマーが上記課題を解決することが判明した。
【００１７】
本発明の第１の実施形態において、
ａ）メタクリル酸およびアクリル酸と１〜３個の炭素原子を有する直鎖または分岐アルコールとのエステルからなる群から選択される第１のモノエチレン性不飽和モノマーおよび５モル％以下の付加開裂連鎖移動剤を重合した形態で含むマクロモノマー；および
ｂ）少なくとも９５ｗｔ％（質量％）のアクリル酸を重合した形態で含む、マクロモノマー上の少なくとも１個の側鎖
を含むグラフトコポリマーが提供される。
【００１８】
本発明の第２の実施形態において、第１の局面のグラフトコポリマーを含む、塗料および塗装製剤のための添加剤が提供される。
【００１９】
本発明の第３の実施形態において、
ａ）メタクリル酸およびアクリル酸と１〜３個の炭素原子を有する直鎖または分岐アルコールとのエステルからなる群から選択される第１のモノエチレン性不飽和モノマーを、形成されるポリマーが５モル％より多くの付加開裂連鎖移動剤を含有しないような量の付加開裂連鎖移動剤の存在下、５０℃〜１００℃の範囲の温度の水性混合物中で重合させて、第１の水性エマルション中のマクロモノマーを形成すること；および
ｂ）第１の水性エマルション中のマクロモノマーを、少なくとも９５ｗｔ％のアクリル酸を含む少なくとも１個の側鎖をマクロモノマー上に有するグラフトコポリマーを第２の水性エマルション中に形成する量のアクリル酸と共に重合させること
を含む、グラフトコポリマーを作製する方法が提供される。
【００２０】
本発明の第４の実施形態において、塗料または塗膜の塵拾い上げ抵抗性を改良するための、第１の局面のグラフトコポリマーの使用を提供する。
【００２１】
本発明の第５の実施形態において、第１の局面のグラフトコポリマーを塗料または塗膜に添加することを含む、塗料または塗膜の塵拾い上げ抵抗性を改良する方法が提供される。
【発明を実施するための形態】
【００２２】
本明細書で使用されるとき、用語「塵拾い上げ抵抗性」は、塗膜が塵に曝露される前のその最初の外観をより良好に維持するように塗膜と接触する塵の付着に抵抗する塗膜の能力を意味する。
【００２３】
本明細書で使用されるとき、用語「（メタ）アクリレート」はメタクリレートまたはアクリレートを意味する。
【００２４】
本明細書で使用されるとき、「Ｔｇ」はガラス転移温度に対する略号であり、この温度以上ではガラス状のポリマーがポリマー鎖のセグメント運動を起こすことを意味する。本明細書で使用されるとき、「室温」とはセ氏２５度（℃）〜３５℃の周囲温度を意味する。あるポリマーのＴｇは通例、１０℃／分の速度で加熱しながら熱流対温度遷移における中心点をＴｇ値として用いる示差走査熱量測定（ＤＳＣ）によって測定される。
【００２５】
本明細書で使用されるとき、「ＶＯＣ」は揮発性有機化合物に対する略号であり、米国環境保護庁の、例えば、連邦規則４０（４０  Ｃｏｄｅ  ｏｆ  Ｆｅｄｅｒａｌ  Ｒｅｇｕｌａｔｉｏｎｓ）セクション．５１．１００（ｓ）に準じてメタン、一酸化炭素、二酸化炭素、炭酸、金属炭化物または炭酸塩、炭酸アンモニウム、および対象外化合物を除く炭素の揮発性化合物として定義される。塗料産業では、ＶＯＣはセ氏２５０度未満の沸点を有するあらゆる有機化合物を表す。
【００２６】
本開示の目的から、用語「コポリマー」は１種類より多くのモノマーから誘導されるポリマーを意味する。用語「グラフトコポリマー」は、本明細書で使用されるとき、ポリマー性の骨格またはマクロモノマーに側鎖としてポリマー鎖が化学結合して形成されるコポリマーを意味する。本発明の「マクロモノマー」は、重合してグラフトコポリマーを形成することができる少なくとも１個の末端エチレン性不飽和基を有する水不溶性のポリマーである。マクロモノマーは「グラフトベース」ということもできる。ポリマー性の側鎖は「グラフトセグメント」ということもできる。グラフトポリマーで、グラフトセグメントはグラフトベースにグラフト結合している。したがって、本発明のグラフトポリマーは、アクリル酸側鎖ｂ）が（メタ）アクリル酸エステルをベースとするマクロモノマーグラフトベース、または骨格ａ）にグラフト結合した構造である。
【００２７】
本発明の実施形態では、マクロモノマーおよびマクロモノマー上の少なくとも１個の側鎖を含むグラフトコポリマーが提供される。マクロモノマーは第１のモノエチレン性不飽和モノマーおよび５モル％以下の付加開裂連鎖移動剤を重合した形態で含む。代表的な第１のモノエチレン性不飽和モノマーとしては、メタクリル酸メチル、アクリル酸メチル、アクリル酸エチルからなる群から選択されるものがある。１つの好ましい実施形態において、第１のモノエチレン性不飽和モノマーはメタクリル酸メチル（ＭＭＡ）である。
【００２８】
マクロモノマーは、好ましい実施形態において、少なくとも９５ｗｔ％（質量％）の第１のモノエチレン性不飽和モノマーを含む。好ましくは、第１のモノエチレン性不飽和モノマーの含量は少なくとも９６ｗｔ％、より好ましくは少なくとも９８ｗｔ％である。１つの特に好ましい実施形態において、第１のモノエチレン性不飽和モノマーの含量は少なくとも９９．５ｗｔ％である。マクロモノマーを１００ｗｔ％に合わせるために残りの部分を構成するモノマーは好ましくは疎水性のモノマーであり得る。これらの中で、６〜１８個の炭素原子を有するアルコールとの（メタ）アクリル酸エステル、例えば（メタ）アクリル酸２−エチルへキシルエステルが好ましい。
【００２９】
重合した形態の第１のモノエチレン性不飽和モノマーは好ましくは３０モルパーセント〜７０モルパーセントの量でグラフトコポリマー中に存在する。１つのより好ましい実施形態において、第１のモノエチレン性不飽和モノマーは重合した形態で４０〜６０モルパーセントの量で存在する。
【００３０】
第１のモノエチレン性不飽和モノマーは付加開裂連鎖移動剤を用いて重合させてマクロモノマーを形成する。好ましい実施形態において、付加開裂連鎖移動剤はアルファ−メチルスチレン、フェニル−置換アルファ−メチルスチレン、α−置換アクリル酸メチル、α−ベンジルオキシスチレン、塩化アリル、アリルエーテルおよびアリル過酸化物の二量体、三量体または四量体からなる群から選択される。特定の実施形態において、アルファ−メチルスチレン二量体（ＡＭＳＤ）が好ましい。
【００３１】
付加開裂連鎖移動（ＡＦＣＴ）剤を使用すると、マクロモノマーがＡＦＣＴ剤に由来する単位により停止されることは十分に理解されている。ＡＦＣＴ剤は有利なことにマクロモノマーに末端の重合可能な二重結合または不飽和を提供し、これはさらに重合してグラフトコポリマーを形成することができる。連鎖移動剤はマクロモノマー、またはグラフトベースの５モル％以下の量で存在する。
【００３２】
本明細書で使用されるとき、用語「ＡＦＣＴ剤が存在する」はグラフトコポリマーの一部を形成するＡＦＣＴ剤に由来する単位も意味する。グラフトコポリマー中のＡＦＣＴ剤またはＡＦＣＴ剤に由来する単位のモルパーセントは核磁気共鳴（ＮＭＲ）スペクトルから計算される。１つの実施形態において、連鎖移動剤はマクロモノマーの４モル％以下存在する。もう１つ別の実施形態において、連鎖移動剤はマクロモノマーの０．１モル％〜３．５モル％の範囲で存在する。
【００３３】
マクロモノマーはさらに、アクリル酸である第２のモノエチレン性不飽和モノマーと重合してグラフトコポリマーを形成する。アクリル酸は側鎖の本質的または排他的な部分を形成する。側鎖は少なくとも９５ｗｔ％のアクリル酸を含む。好ましくは、アクリル酸の含量は少なくとも９６ｗｔ％、より好ましくは少なくとも９８ｗｔ％である。１つの特に好ましい実施形態において、アクリル酸の含量は少なくとも９９．５ｗｔ％である。
【００３４】
重合した形態の第２のモノエチレン性不飽和モノマーはグラフトコポリマー中に３０〜７０モルパーセントの量、好ましくは３０〜７０モルパーセントの量で存在する。
【００３５】
グラフトコポリマーの数平均分子量は好ましくは５０００グラム／モル〜３５０００グラム／モルの範囲である。もう１つ別の実施形態において、グラフトコポリマーの数平均分子量は１００００グラム／モル〜２５０００グラム／モルの範囲である。
【００３６】
本明細書で述べるポリマーの数平均分子量はポリスチレン標準を用いてＧＰＣで測定される。ポリマーのサンプルをクロロホルムに０．１ｗｔ％（質量％）の濃度で溶かし、続いて０．４５μｍのＰＴＦＥ（ポリテトラフルオロエチレン）メンブレンフィルターに通してろ過する。分析は、１００μｌの上記溶液を注入することによって行う。使用する移動相は１ｍｌ／ｍｉｎの流量のクロロホルムである。検出は屈折率（ＲＩ）検出器を使用して行う。系は狭いポリスチレン標準で較正した。
【００３７】
本発明の実施形態では、グラフトコポリマーおよびそのグラフトコポリマーを含む水性の組成物を調製する方法が提供される。第１のモノエチレン性不飽和モノマーを付加開裂連鎖移動剤の存在下５０℃〜１００℃の範囲の温度の水性混合物中で重合させて第１の水性エマルション中にマクロモノマーを形成する。この第１の水性エマルション中のマクロモノマーをアクリル酸である第２のモノエチレン性不飽和モノマーと重合させて少なくとも１個の側鎖をマクロモノマー上に有するグラフトコポリマーを第２の水性エマルション中に形成する。
【００３８】
マクロモノマーおよびグラフトコポリマーを形成する重合反応は、溶液、塊状、懸濁または乳化重合プロセスにより実施することができる。１つの実施形態において、重合は乳化重合プロセスによる。
【００３９】
重合が乳化重合プロセスによるとき水性混合物、および第１の水性エマルションは好ましくは乳化剤を含み得る。モノマーを乳化するのに有効な任意の乳化剤、例えば陰イオン性、陽イオン性、または非イオン性の乳化剤を使用できる。使用できる非イオン性の乳化剤の例は、ラウリル、オレイルもしくはステアリルアルコールまたはココナツ脂肪アルコールのような混合物のエトキシル化生成物のようなアルキルポリグリコールエーテル；オクチルフェノールもしくはノニルフェノール、ジイソプロピルフェノール、トリイソプロピルフェノールまたはジ−もしくはトリ−ｔｅｒｔ−ブチルフェノールのエトキシル化生成物のようなアルキルフェノールポリグリコールエーテル；またはポリプロピレンオキシドのエトキシル化生成物である。
【００４０】
適切なイオン性の乳化剤は主として陰イオン性の乳化剤である。これらはアルキル−、アリール−もしくはアルキルアリール−スルホン酸もしくは−ホスホン酸、アルキル、アリールもしくはアルキルアリール硫酸もしくはリン酸のアルカリ金属塩もしくはアンモニウム塩、または他の陰イオン性の末端基を有する化合物を含み得、炭化水素基と陰イオン性の基との間のオリゴエチレンオキシドまたはポリエチレンオキシド単位の存在も可能である。典型的な例はラウリル硫酸ナトリウム、ウンデシルグリコールエーテル硫酸ナトリウム、ラウリルジグリコール硫酸ナトリウム、テトラデシルトリグリコール硫酸ナトリウム、オクチルフェノールグリコールエーテル硫酸ナトリウム、ドデシルベンゼンスルホン酸ナトリウム、トリ−ｔｅｒｔ−ブチルフェノールペンタグリコールまたはオクタグリコール硫酸アンモニウムである。１つの実施形態において、乳化剤はラウリル硫酸ナトリウムである。
【００４１】
水性混合物中の乳化剤の量は好ましくはモノマーの総重量を基準にして０．０５重量パーセント〜８重量パーセント、より好ましくは０．３重量パーセント〜５重量パーセントである。
【００４２】
水性混合物および第１の水性エマルションは重合開始剤を含む。開始剤は好ましくは他の成分（例えば、モノマー、水）の１種または複数への溶解性；所望の重合温度における半減期（好ましくは３０分〜１０時間の範囲の半減期）、および安定性のようなパラメーターに基づいて選択される。開始剤の例としては、２，２’−アゾビス（イソブチロニトリル）、２，２’−アゾビスアミジノプロパン二塩酸塩、４，４’−アゾビス（４−シアノ吉草酸）、２，２’−アゾビス［２−メチル−Ｎ−（１，１−ビス（ヒドロキシメチル）−２−（ヒドロキシエチル）］−プロピオンアミド、および２，２’−アゾビス［２−メチル−Ｎ−（２−ヒドロキシエチル）］−プロピオンアミドのようなアゾ化合物；ｔ−ブチルヒドロペルオキシド、過酸化ベンゾイルのような過酸化物；過硫酸ナトリウム、カリウム、もしくはアンモニウムまたはこれらの組合せがある。例えば、メタ重亜硫酸ナトリウム、重亜硫酸ナトリウム、ホルムアルデヒドスルホキシル酸ナトリウム、イソアスコルビン酸、またはこれらの組合せのような還元剤と組み合わせた過硫酸塩または過酸化物のようなレドックス開始剤系も使用できる。重合プロセス中に使用される開始剤の濃度は好ましくは所望の重合度が得られるように選択される。好ましくは、開始剤の濃度はモノマーの総重量を基準にして０．２重量パーセント〜３重量パーセント、より好ましくは０．５重量パーセント〜１．５重量パーセントである。
【００４３】
マクロモノマーおよびグラフトコポリマーを形成する重合反応の温度は選択した開始剤の種類および所望の重合速度に基づいて決定される。好ましい実施形態において、水性混合物はマクロモノマーを形成するために５０℃〜１００℃の範囲の温度に加熱される。１つの実施形態において、温度は５０℃〜７５℃の範囲である。同様に、第１の水性エマルションの温度は５０℃〜１００℃の範囲、好ましくは５０℃〜７５℃の範囲である。
【００４４】
第１のモノエチレン性不飽和モノマー、開始剤、および連鎖移動剤は重合を実施するために当業者に知られているいかなる方法で加えてもよい。例えば、モノマー、開始剤および連鎖移動剤が全て重合プロセスの開始時に水性混合物中に存在していてもよい（すなわち、バッチプロセス）。あるいは、成分の１種または複数を徐々に水溶液に供給してもよい（すなわち、連続または半バッチプロセス）。例えば、開始剤、モノマー、および／または連鎖移動剤の全部または一部を、水を含有する溶液に徐々に供給するのが望ましいことがある。この水を含有する溶液はさらに乳化剤を含んでいてもよい。好ましい実施形態において、モノマーおよび連鎖移動剤の少なくとも一部は重合中徐々に供給され、残りのモノマーおよび連鎖移動剤は重合の開始時に水性混合物中に存在する。この実施形態において、モノマーはそのまま供給してもよいし、または供給する前に水溶液中に懸濁もしくは乳化させてもよい。
【００４５】
マクロモノマーを形成する重合反応は４〜１０時間の期間続き、この間温度を維持する。１つの実施形態において、マクロモノマーを形成する重合反応は８時間までの期間続く。この期間の後、マクロモノマーの第１の水性エマルションを室温にする。
【００４６】
生成したマクロモノマーは固体として（例えば、噴霧乾燥して）単離し、水中に乳化してもよい。また、例えば、マクロモノマーは、乳化または水性重合プロセスで調製した場合、そのまま使用してもよいし、または水で希釈しもしくは濃縮して所望の固形分レベルにしてもよい。好ましい実施形態において、第１の水性エマルション、またはそれの一部は、グラフトコポリマーを形成するために、そのままさらなる重合反応に使用される。
【００４７】
マクロモノマーは第２のモノエチレン性不飽和モノマーと共に重合してグラフトコポリマーを形成する。第２のモノエチレン性不飽和モノマーを第１の水性エマルション中に導入し、その後モノマーを塩基で中和する。１つの実施形態において、中和した第２のモノエチレン性不飽和モノマーのｐＨは６．５〜１０、好ましくは７．０〜９．０である。適切な塩基としては、水性のアンモニア、アルカリ金属およびアルカリ土類金属の水酸化物溶液がある。１つの実施形態において、塩基は水酸化ナトリウムである。モノマーを塩基で中和するとエマルションの安定性が改良されることが分かるであろう。
【００４８】
第１の水性エマルションの量および／またはマクロモノマーの濃度および反応させる第２のモノエチレン性不飽和モノマーの濃度は所望のグラフトコポリマーの組成に基づいて決定される。１つの実施形態において、マクロモノマー水性エマルションおよび第２のモノエチレン性不飽和モノマー組成物は、７０：３０〜３０：７０の範囲のモル比で重合した単位として含有するグラフトコポリマーが得られる量で加えられる。
【００４９】
第１の水性エマルションはさらに開始剤を含んでいてもよい。適切な開始剤および開始剤濃度は既に述べた通りである。第２のモノエチレン性不飽和モノマーおよび開始剤は乳化重合を実施するために当業者に知られているいかなる方法で加えてもよい。グラフトコポリマーの第２の水性エマルションを形成するための重合は４〜１０時間の期間行われ、その間温度が維持される。１つの実施形態において、グラフトコポリマーを形成する重合反応は８時間までの期間続けられる。
【００５０】
１つの実施形態において、マクロモノマーを形成する重合反応およびグラフトコポリマーを形成する重合反応は単一の容器内で行われる。この実施形態の１つの主要な利点は、マクロモノマーを単離する必要がなく、単にモノマー組成物および開始剤をマクロモノマー水性エマルションに加えるだけで第２の重合を実施することができるということである。
【００５１】
グラフトコポリマーを含む第２の水性エマルションの固形分含量は４０容量％未満である。第２の水性エマルションの固形分含量は、重合において公知の技術を用いて固体の凝集なしで所望のレベルに操作することができる。１つの実施形態において、第２の水性エマルションは２容量％〜４０容量％の固形分含量を有する。
【００５２】
グラフトコポリマーおよび／またはグラフトコポリマーを含む水性組成物は、塗料および塗装に用途がある。１つの実施形態において、第２の水性エマルションまたはグラフトコポリマーを含む水性組成物は塗料および／または塗装製剤の成分である。本発明の特定の利点は、グラフトコポリマーを含む第２の水性エマルションをそのまま使用して塗料および／または塗装製剤またはそれの成分を形成することができるということである。さらに、第２の水性エマルションは、コバルト系連鎖移動剤またはメルカプタン連鎖移動剤を用いる重合反応を利用する従来の方法と違って重金属またはイオウ系化合物を全く含有しない。したがって、本発明の水性組成物から重金属またはイオウ化合物を排除するためのさらなる処理または追加の工程が必要ない。
【００５３】
本発明の別の利点は、反応が水中でいかなる有機溶媒も使用しないで実施され、したがって第２の水性エマルションまたはグラフトコポリマーを含む水性組成物がいかなる有機溶媒も含有しないということである。ゼロ−ＶＯＣの塗料または塗膜を製剤化するために、本発明の方法またはプロセスは理想的に適している。従来の方法とは異なり、望ましくない溶媒を排除するための追加の工程または処理が必要とされない。驚くべきことに、グラフトコポリマーは塗料および／または塗装製剤に配合されると低い濃度でも塵拾い上げ抵抗性の高まった性質を示す。１つの実施形態において、グラフトコポリマーは塗料および／または塗装製剤中に多くても５質量％の濃度で存在する。別の実施形態において、グラフトコポリマーは塗料および／または塗装製剤中に多くても３質量％の濃度で存在する。さらにもう１つ別の実施形態において、グラフトコポリマーは塗料および／または塗装製剤中に多くても１質量％の濃度で存在する。
【００５４】
本発明のグラフトコポリマーは、例えば、外装用建築塗料、内装用建築塗料、工業用塗料、などとして有用である。グラフトコポリマーを含む典型的な建築塗料および塗装製剤は、例えば、バインダーまたは樹脂（１０〜５０質量％）、担体（２５〜８０質量％）、界面活性剤（０．５〜１０質量％）、顔料（０．５〜４０質量％）を含み得、また製剤および／または塗膜の性質を改良するための追加の添加剤も含み得る。
【００５５】
バインダーまたは樹脂の例には、アクリル樹脂、ポリエステル樹脂、アルキド樹脂、シリコン樹脂、フッ素樹脂、エポキシ樹脂およびポリウレタン樹脂がある。好ましい実施形態において、樹脂はアクリルである。
【００５６】
水をベースとする塗料のための担体は水であるが、場合によっては、例えばイソプロピルアルコールを含むアルコール；ジエチレングリコールブチルエーテルもしくはプロピレングリコールメチルエーテルのようなグリコールエーテル；またはエチレングリコールもしくはプロピレングリコールのようなポリグリコールのような水相溶性の担体を使用するのが望ましいことがある。
【００５７】
建築用塗装組成物に使用される適切な顔料は当技術分野で広く知られており、Jaffe, E. E. 2004. Pigments, Organic. Kirk-Othmer Encyclopedia of Chemical Technology（非特許文献１）を参照することができる。炭酸カルシウム、タルク、粘土、および二酸化ケイ素のような体質顔料も使用することができる。
【００５８】
界面活性剤はバインダーまたは樹脂を担体中に乳化させるために使用される。あらゆる陰イオン性または非イオン性の界面活性剤を使用することができる。適切な非イオン性の界面活性剤はエトキシル化アルコールである。適切な陰イオン性の界面活性剤には、スルホン酸化および硫酸化アルキル、アラルキルおよびアルカリール陰イオン性界面活性剤；アルキルスクシネート；アルキルスルホスクシネートおよびＮ−アルキルサルコシネートがある。代表的な界面活性剤はアルキルおよびアラルキル硫酸のナトリウム、マグネシウム、アンモニウム、ならびにモノ−、ジ−およびトリエタノールアミン塩、ならびにアルカリールスルホン酸の塩である。
【００５９】
追加の添加剤としては、例えば、増粘剤；レオロジー改質剤；染料；金属イオン封鎖剤；殺生物剤；分散剤；二酸化チタン、有機顔料、カーボンブラックのような顔料；炭酸カルシウム、タルク、粘土、シリカおよびケイ酸塩のような増量剤；ガラスまたはポリマー性ミクロスフェア、石英および砂のような充填材；不凍剤；可塑剤；シランのような接着促進剤；融合助剤；湿潤剤；界面活性剤；滑剤；架橋剤；消泡剤；着色剤；粘着付与剤；ワックス；保存料；凍結／解凍保護材；腐食防止剤；および抗凝集剤がある。
【００６０】
本発明の水性塗装組成物は塗装分野で周知の技術によって調製される。好ましくは水性の塗装組成物は塗装組成物の総重量に基づいて重量で５％未満のＶＯＣを含有し；より好ましくは水性の塗装組成物は塗装組成物の総重量に基づいて重量で３％未満のＶＯＣを含有し；さらにより好ましくは水性の塗装組成物は塗装組成物の総重量に基づいて重量で１．７％未満のＶＯＣを含有する。
【００６１】
本発明の塗料および塗装製剤は、再仕上げ、下塗り、ベースコート、アンダーコート、上塗りおよびクリアーコートのような自動車用塗装として使用することができる。グラフトコポリマーはまた、鋼、銅、真鍮およびアルミニウムまたは木材、皮革、ポリマー性材料およびコンクリートのような非金属基材のような広範な基材のメンテナンスフィッシュのための組成物に使用するのにも適している。
【図面の簡単な説明】
【００６２】
【図１】図１は、マクロモノマーの１Ｈ  ＮＭＲのデータを示す。
【図２】図２は、マクロモノマーのゲル浸透クロマトグラフィー（ＧＰＣ）のデータを示す。
【図３】図３は、グラフトコポリマーのＧＰＣのデータを示す。
【図４】図４は、グラフトコポリマーの１３Ｃ  ＮＭＲのデータを示す。
【図５】図５は、ブランクおよびサンプルの塵拾い上げ抵抗性示す紙製パネルのイメージを示す。
【実施例】
【００６３】
例
例１
ポリ（メタクリル酸メチル）マクロモノマー第１水性エマルションの調製：
ＩＫＡ  Ｅｕｒｏｓｔａｒ  ６０デジタルオーバーヘッドスターラーを用いて５００ｒｐｍの撹拌スピードで約１グラム（ｇｍ）のラウリル硫酸ナトリウムを６４ｇｍの水に加えた。これに、１５ｇｍ（０．１５モル）のメタクリル酸メチルおよび０．７２ｇｍ（０．００３０モル）のアルファメチルスチレン二量体（ＡＭＳＤ）を滴下して加えた。水性混合物の温度を６０℃に上げた。０．３２７ｇｍ（０．００２モル）の２，２’−アゾビスイソブチロニトリルを水性混合物に加え、重合反応を７時間続けさせてマクロモノマー第１水性エマルションを形成した。
【００６４】
第１の水性エマルション中に未反応モノマーがあるかどうかＦＴＩＲ分析で評価した。ＣＤＣｌ３中の１Ｈ  ＮＭＲを用いてＡＭＳＤ含量を調べたところ、図１に示したように３．１９モル％であることが判明した。分子量分析は、図２に示したように、クロロホルム溶媒中でポリスチレンを標準として用いてゲル浸透クロマトグラフィー（ＧＰＣ）を実行することにより行った。数平均分子量は２３，４４６ｇ／モルであることが判明し、重量平均分子量は４４，７５６ｇ／モルで、多分散度が１．９０９であった。Ｕｂｂｅｌｏｈｄｅ粘度計で測定したクロロホルム中のマクロモノマーの固有粘度は３０℃で約０．３３５３ｄｌ／ｇであった。
【００６５】
例２
ポリ（メタクリル酸メチル−ｇ−アクリル酸）グラフトコポリマーの調製：
１２．３６ｇｍのポリ（メタクリル酸メチル）（０．１２４モル）を含有する例１の約６６．８１ｇｍの第１の水性エマルションをとり、これに１ｇｍのラウリル硫酸ナトリウムを加えた。このエマルションに、ＩＫＡ  Ｅｕｒｏｓｔａｒ  ６０デジタルオーバーヘッドスターラーを用いて５００ｒｐｍで連続的に撹拌しながら４．４５ｇｍ（０．０６１８モル）の中和したアクリル酸（水酸化ナトリウムで中和）を滴下して加えた。反応混合物の温度を６０℃に維持した。０．５９ｇｍ（０．００３６モル）の２，２’−アゾビスイソブチロニトリルを反応混合物に加え、反応を７時間続けてグラフトコポリマーを含有する第２の水性エマルションを形成した。
【００６６】
分子量分析をクロロホルム中でポリスチレン標準のＧＰＣを用いて行い、結果を図３に示した。グラフトコポリマーの数平均分子量は１０，１８８グラム／モルであることが判明し、重量平均分子量は２７，９５５ｇ／モルであり、その結果多分散度は２．７４４であった。ガラス転移温度は７８℃および１０２℃であることが判明した。グラフトコポリマーの１３Ｃ  ＮＭＲを図４に示す。１３Ｃ  ＮＭＲによるグラフトコポリマーの組成は５８．２モル％のメタクリル酸メチル、４０モルパーセントのアクリル酸および１．８モルパーセントのＡＭＳＤであった。Ｕｂｂｅｌｏｈｄｅ粘度計で測定したクロロホルム中のグラフトコポリマーの固有粘度は３０℃で約０．３５０６ｄｌ／ｇであり、これは例１のマクロモノマーより０．０１５３ｄｌ／ｇ大きい。
【００６７】
例３
塗料サンプルの調製および性質の試験：
０．５％、１％および２％の第２の水性エマルションを工業用外装用水系塗料サンプル（Ｋａｎｓａｉ  Ｎｅｒｏｌａｃ  Ｐａｉｎｔｓ  ＬｉｍｉｔｅｄのＮｅｒｏｌａｃ  Ｅｘｃｅｌ  Ｔｏｔａｌ）中で２０分間２００ｒｐｍで撹拌し続けながら混合することによって塗料サンプルを調製してサンプル１、サンプル２およびサンプル３を得た。
【００６８】
添加剤混合後の塗料サンプルのｐＨは８．６であり、これは工業用の塗料として許容される８〜９．５のｐＨの範囲内であった。混合後塗料サンプル中に添加剤の沈殿も凝集もなく、したがって添加剤混和性試験（Ａｄｄｉｔｉｖｅ  Ｍｉｓｃｉｂｉｌｉｔｙ  Ｔｅｓｔ）をクリアーした。
【００６９】
例４
塵拾い上げ抵抗性試験：
１インチ×１インチの工業用紙製パネルを使用した。工業用のＢｉｒｄフィルムアプリケーターを用いて工業用の紙製パネルに塗料を塗った。３つの紙製パネルの隅にＫａｎｓａｉ  Ｎｅｒｏｌａｃ  Ｐａｉｎｔｓ  ＬｉｍｉｔｅｄのＮｅｒｏｌａｃ  Ｅｘｃｅｌ  Ｔｏｔａｌを塗布してブランクを形成した。紙製パネルの反対側の隅に例３の塗料サンプル１〜３をＢｉｒｄフィルムアプリケーターで塗布してそれぞれのサンプルパネル１〜３を形成した。パネル上の塗膜の厚さは約１００マイクロメートルであった。パネルを７日間２５℃の室温で放置して乾燥した。
【００７０】
乾燥したパネルを塵拾い上げ抵抗性試験のための容器に入れた。約２５〜３０グラムの活性炭粉末を容器に加えた。次いで１５回振盪し、２時間容器内に入れたままにした。２時間後サンプルの塵拾い上げを目視でブランクと比較した。図５はブランクおよびサンプルを有するパネルのイメージであり、塵拾い上げ抵抗性を示す。図５はブランクと比較したサンプルの高まった塵拾い上げ抵抗性を示す。
【００７１】
例５
加速安定性試験：
約２％の第２の水性エマルションを工業用の塗料サンプル（Ｎｅｒｏｌａｃ  Ｅｘｃｅｌ  Ｔｏｔａｌ）と混合した。粘度を時間と共に観察することによってサンプルの安定性を試験した。第２の水性エマルションの添加した際の初期粘度は１０４ＫＵであった。サンプルを５５℃に３０日間保ち、この期間の終了時に塗料製剤の粘度を測定したところ１０３ＫＵであることが判明した。この研究によって、添加剤が塗料および塗装製剤中で極めて安定であり、経時的に粘度の目立った変化は認められないことが確かめられる。また、沈殿も凝集もなく、塗料は流動可能な形態であった。
【図１】
2019521206.tif 000002
【図２】
2019521206.tif 000003
【図３】
2019521206.tif 000004
【図４】
2019521206.tif 000005
【図５】
2019521206.tif 000006
【国際調査報告】
2019521206.tif 000007
2019521206.tif 000008